(57)【要約】【課題】  見返しリングに金属感を出し、ソーラーセルの濃紫色を消し去ると共にソーラーセルに発電機能を起こさせるソーラーセル付時計を提供する。【解決手段】      風防ガラス２１と文字板２５との間で、文字板２５の外周部に位置する見返しリング３２と、該見返しリング３２の外周に配設したソーラーセル３１とを有するソーラーセル付時計において、見返しリング３２を透光性部材から形成して、光の採光面にドライメッキ処理にて金属薄膜層３４を１５０Å〜５００Åの厚みで形成する。見返しリング３２を介してソーラーセル３１の外部からの視認を妨ぐと共に、見返しリング３２を介してソーラーセルの発電に必要な入射光を与える。また、必要に応じて採光面３３ａ、３３ｂに微小な凹凸模様を形成したり、見返しリング３２の成形樹脂の中に着色剤や蛍光材、光拡散材などを配合する。【選択図】        図２
2005249720.tif 000002
【特許請求の範囲】
【請求項１】
風防ガラスと文字板との間で、前記文字板の外周部に位置する見返しリングと、該見返しリングの外周に配設したソーラーセルとを有するソーラーセル付時計において、前記見返しリングは、透光性部材からなり、該透光性部材の少なくとも片面にドライメッキ処理にて形成された金属薄膜層を有しており、
前記見返しリングが、前記見返しリングを介してソーラーセルの外部からの視認を妨ぐと共に、見返しリングの側方に内蔵されたソーラーセルの発電を少なくとも生じせしめる光透過率を有することを特徴とするソーラーセル付時計。
【請求項２】
前記見返しリングの少なくとも片面には、凹凸による模様が少なくとも部分的に設けられていることを特徴とする請求項１に記載のソーラーセル付時計。
【請求項３】
前記金属薄膜層の膜厚が、１５０Å〜５００Åであることを特徴とする請求項１に記載のソーラーセル付時計。
【請求項４】
前記金属薄膜層が、単一層の金属薄膜層であることを特徴とする請求項１または請求項３に記載のソーラーセル付時計。
【請求項５】
前記金属薄膜層が、少なくとも２層以上の多層の金属薄膜層であることを特徴とする請求項１、３、４のいずれか１項に記載のソーラーセル付時計。
【請求項６】
前記金属薄膜層が、部分的に欠落した部分を有するこを特徴とする請求項１、請求項３乃至請求項５のいずれか１項に記載のソーラーセル付時計。
【請求項７】
前記金属薄膜層が、Ａｕ、Ａｇ、Ａｌ、Ｃｕ、Ｃｏ、Ｃｒ、Ｆｅ、Ｉｎ、Ｎｉ、Ｐｄ、Ｐｔ、Ｒｈ、Ｓｎ、Ｔｉの中の元素または該元素の合金からなることを特徴とする請求項１、請求項３乃至請求項６のいずれか１項に記載のソーラーセル付時計。
【請求項８】
前記金属薄膜層が、前記元素もしくは前記元素の合金の窒化膜、酸化膜、炭化膜またはこれらの混合膜からなることを特徴とする請求項７に記載のソーラーセル付時計。
【請求項９】
前記見返しリングが、透明樹脂または有色樹脂からなることを特徴とする請求項１または請求項２に記載のソーラーセル付時計。
【請求項１０】
前記見返しリングが、ポリカーボネート樹脂、アクリル樹脂、ポリアセタール樹脂、ＡＢＳ樹脂、ポリエチレン樹脂、ポリプロピレン樹脂、ポリスチレン樹脂、またはポリエチレンテレフタレート樹脂などの少なくとも１種からなることを特徴とする請求項１、請求項２、請求項９のいずれか１項に記載のソーラーセル付時計。
【請求項１１】
前記見返しリングに、蛍光材、光分散材、光反射材の少なくとも１つが混合されていることを特徴とする請求項１、２、９、１０のいずれか１項に記載のソーラーセル付時計。
【請求項１２】
前記金属薄膜層の表面に表面保護層が形成されていることを特徴とする請求項１、請求項３乃至請求項８のいずれか１項に記載のソーラーセル付時計。
【請求項１３】
前記表面保護層が、合成樹脂からなる塗料、インキ、合成樹脂フィルムまたは金属酸化物でできていることを特徴とする請求項１２に記載のソーラーセル付時計。
【請求項１４】
前記塗料またはインキが、アクリル樹脂、ウレタン樹脂、アルキッド樹脂、エポキシ樹脂またはこれらの混合樹脂からなることを特徴とする請求項１３に記載のソーラーセル付時計。
【請求項１５】
前記見返しリングの外周部に略リング状にソーラーセルを配設すると共に、ソーラーセルの受光面が、前記文字板に対して、０から９０度の角度を有して配設されていることを特徴とする請求項１に記載のソーラーセル付時計。
【請求項１６】
前記ソーラーセルは、可撓性部材であることを特徴とする請求項１または請求項１５に記載のソーラーセル付時計。
【請求項１７】
前記見返しリングと前記ソーラーセルは、接着により固着されていることを特徴とする請求項１、２、９、１０、１１、１６のいずれか１項に記載のソーラーセル付時計。
【発明の詳細な説明】
【技術分野】
【０００１】
本発明は、光エネルギーを電気エネルギーに変換して時計を駆動するソーラーセル付時計に関するものである。
【背景技術】
【０００２】
従来のソーラーセル付時計の一般的な構造は、多くの発電効率を得るために、文字板の裏面にソーラーセルを配置していた。文字板は太陽光を透過させるため、少なくとも半透過性であることが必要であり、材料が限定されると同時に、文字板を通してソーラーセル本来の濃紫色の色調が視認され、外観品質を損なうという問題があった。また、文字板の下に日板、曜板を配設するカレンダー時計においては、文字板と日板、曜板の間にソーラーセルを配設するために、曜、日の視認性も極めて悪く、発電効率への影響を考慮すると日窓、曜窓の位置に自由度がないものとなっていた。
【０００３】
しかし、これらの問題点に鑑みて成されたソーラーセル付時計の構造として、風防ガラスと文字板との間の隙間に、文字板の外周周縁に位置する見返しリングの外周部に直立したリング状のソーラーセルを配設した構造のものが既に下記の特許文献１に開示されている。
【０００４】
【特許文献１】特開２００１−３０５２４９号公報
【０００５】
上記の特許文献１に開示されたソーラーセル付時計を図１７〜図１９を用いて簡単に説明する。尚、特許文献１においては、ソーラーセル付時計を太陽電池付時計、ソーラーセルを太陽電池と表現されているが、ここでは、太陽電池付時計をソーラーセル付時計、太陽電池をソーラーセルと表現して背景技術を説明することにする。ここで、図１７は上記の特許文献１に示されたソーラーセル付時計の平面図、図１８は図１７におけるソーラーセル付時計の要部断面図、図１９は図１８におけるＡ部の拡大断面図を示している。図１７、図１８において、１は透明な風防ガラス、２はリング状のソーラーセル、３は透光性の見返しリング、４は指針、５は文字板、５ａは文字板５に設けられた時字、６は指針を駆動するムーブメント、７は時計ケースを示している。
【０００６】
これから、風防ガラス１と文字板５との間の隙間で、文字板５の外周周縁に位置する透光性の見返しリング３の外周部に、文字板１に対して直立したリング状のソーラーセル２を配設した構造を取っている。また、リング状のソーラーセル２はその受光面が時計中心側に向かって配設されている。また、リング状のソーラーセル２は、図１９より、フレキシブルプリント基板１０上にアルミニウム薄膜等からなる金属電極膜である第１の電極１１、アモルファスシリコン薄膜からなる光電変換層１２、ＩＴＯなどの透明導電膜である第２の電極１３、透明な保護膜１４を積層した構成になっている。
【０００７】
風防ガラス１を透過して見返しリング３を介して直接入射する光、文字板５の表面で反射を繰り返した光が見返しリング３を介して入射する光などをソーラーセル２に導き、そこで得た光を光電変換し電流としてムーブメント内に配した二次電池に供給するようになっている。
【発明の開示】
【発明が解決しようとする課題】
【０００８】
上記のような構成を取るソーラーセル付時計においては、文字板５は金属などを用いることができるので色々な装飾を施して外観的な装飾を高めることができる。しかしながら
、見返しリングは、材質が透光性材料で構成されるために、ソーラーセル本来の濃紫色の色調が透視され、外観品質がどうしても損なわれてしまう。また同時に、見返しリングが透光性を持たせる理由で金属が使用できず、金属色の持つ重厚さや、高級感の表現が極めて困難であった。また、入射効率を上げるため、見返しリングに切分などのデザインができなくなる等の問題があった。
【０００９】
本発明の目的は、上記の問題点を解決すると共に、従来から使用している金属材料からなる見返しリングと略同等の外観品質とバリエーションとが得られ、且つ、時計の駆動に必要な光をソーラーセルに導くことのできるソーラーセル付時計を提供することにある。
【課題を解決するための手段】
【００１０】
上記の課題を解決するための手段として、本発明のソーラーセル付時計は次のような構成を取る。風防ガラスと文字板との間で、前記文字板の外周部に位置する見返しリングと、該見返しリングの外周に配設したソーラーセルとを有するソーラーセル付時計において、前記の見返しリングを透光性部材で形成し、少なくともその片面にドライメッキ処理にて金属薄膜層を設けるものである。この金属薄膜層は光を透過すると共にその金属色が視認できるものであり、この金属薄膜層によってソーラーセル独特の色調を消し去り、且つ、ソーラーセルに発電を生じさせるものである。
【００１１】
また、見返しリングは、少なくとも片面に微小な凹凸模様を設けるものである。これにより、見返しリングに光沢の出現をなくし、文字板と近い装飾デザインにするものである。    
【００１２】
また、見返しリングに設ける金属薄膜層は透過性を持たせるために１５０Å〜５００Åの厚みに設定する。そして、この厚みの範囲内で単一層、或いは、２層以上の多層の金属薄膜層を設けるものである。また、この金属薄膜層に部分的に欠落した部分をも持たせて、デザインバリエーションを増やすものである。
【００１３】
そして、この金属薄膜層の材料として、Ａｕ、Ａｇ、Ａｌ、Ｃｕ、Ｃｏ、Ｃｒ、Ｆｅ、Ｉｎ、Ｎｉ、Ｐｄ、Ｐｔ、Ｒｈ、Ｓｎ、Ｔｉの中の元素または該元素の合金、或いは、これらの元素もしくはこれらの元素の合金の窒化膜、酸化膜、炭化膜またはこれらの混合膜、などを好適に適用できるものとして選択する。
【００１４】
見返しリングは透明樹脂または有色樹脂を用いる。その樹脂の材料として、ポリカーボネート樹脂、アクリル樹脂、ポリアセタール樹脂、ＡＢＳ樹脂、ポリエチレン樹脂、ポリプロピレン樹脂、ポリスチレン樹脂、またはポリエチレンテレフタレート樹脂などの樹脂の少なくとも１種を好適なものとして選択する。更に、効果を高めるために、これらの樹脂の中に蛍光材、光分散材、光反射材の少なくとも１つを混合させるものである。
【００１５】
また、見返しリングの耐触性を良くするためや損傷防止のために、金属薄膜層の表面に表面保護層を設ける。この表面保護膜は合成樹脂からなる塗料やインキ、合成樹脂フィルムまたは金属酸化物などで形成する。そして、塗料またはインキを用いる場合は、アクリル樹脂、ウレタン樹脂、アルキッド樹脂、エポキシ樹脂またはこれらの混合樹脂などの樹脂を選択する。
【００１６】
また、ソーラーセルは可撓性を持たせて形成し、見返しリングの外周部に略リング状にして、ソーラーセルの受光面を文字板に対して０から９０度の角度を持たせて配設する。また、ソーラーセルは見返しリングと接着によって接合する。
【発明の効果】
【００１７】
本発明の効果として、風防ガラスと文字板との間で、文字板の外周部に位置する見返し
リングの外周にソーラーセルを配設する。そして、透過性を有する見返しリングに金属薄膜層を設ける。金属薄膜層の金属色によりソーラーセルの独特の色調が消し去られて見えなくなり、金属薄膜層の金属色が視認されるようになる。また、金属薄膜層は透過性を有することから、見返しリングで採光した光をソーラーセルに入射して所要の発電機能を生じさせる。
【００１８】
また、見返しリングに微小な凹凸模様を施すことによって、金属薄膜層の金属光沢がなくなると共に一様な模様の下で落ち着きの感じる金属色が得られる。時計用文字板は、どちらかと云うと、光沢のある色調よりも光沢のない落ち着きのある色調が好まれる。微小な凹凸模様を施すことによって文字板と近い装飾が得られ、統一の取れたデザインが得られる。更にまた、微小な凹凸模様はソーラーセルからの反射光を分散させる。これによって、ソーラーセルの色調を目立たなくさせる効果も生む。
【００１９】
見返しリングに設ける金属薄膜層はドライメッキ法、即ち、真空蒸着法やスパッタリング法、イオンプレーティング法などで形成するが、その厚みは１５０Å〜５００Åの厚みに設定する。この厚みの範囲が所要の透過率が得られて、且つ、ソーラーセルの色調が視認されずに金属色が視認される範囲となっている。これより厚いと所要の透過率が得られずソーラーセルの発電機能に支障が現れる。また、これより薄いとソーラーセルの色調が見えてくる。また、金属薄膜層は単一層、或いは２層以上の多層に設けることができる。単一層の場合は用いた金属の色調が現れ、２層に重ねた場合には２種類の金属の色調の混ざり合った色調が得られる。また、層に積み重ねることにより単独層では得られない色調を得ることができる。
【００２０】
金属薄膜層の材料として、Ａｕ、Ａｇ、Ａｌ、Ｃｕ、Ｃｏ、Ｃｒ、Ｆｅ、Ｉｎ、Ｎｉ、Ｐｄ、Ｐｔ、Ｒｈ、Ｓｎ、Ｔｉの中の元素または該元素の合金などを選択する。これらの金属は時計部品の表面処理には良く使われる金属で、これらの金属を使うことにより時計としての耐触性や外観装飾に良い結果が得られる。また、これらの金属は比較的反射率が高いので材料の金属色が視認され易い。また、これらの金属は上記で述べた見返しリングを形成する樹脂に対しても密着性などの点で良い効果が得られる。また、これらの金属の窒化膜、酸化膜、炭化膜またはこれらの混合膜なども同じ効果を得る。
【００２１】
見返しリングは透明な樹脂、或いは有色樹脂で形成する。透明な樹脂は高い透過率が得られる。また、有色樹脂は若干透過率は下がるもののその色調を使って装飾を高めたり、デザインバリエーションを増やすことができる。また、この使用する樹脂の種類として、ポリカーボネート樹脂、アクリル樹脂、ポリアセタール樹脂、ＡＢＳ樹脂、ポリエチレン樹脂、ポリプロピレン樹脂、ポリスチレン樹脂、またはポリエチレンテレフタレート樹脂などを選択するが、これらは何れも耐熱性や耐触性、衝撃性に強く、長期に渡る品質保持ができる。
【００２２】
また、成形する樹脂の中に蛍光材、光分散材、光反射材などの粉末粒子を混ぜ合わせることによって、ソーラーセルの発電効率を高める。蛍光材の場合には外光の光を受けて自発光し、その発光した光がソーラーセルに入射する。外光と蛍光材の光の両方の光が得られる。また、光分散材は見返しリング内に入射した光がこの光分散材によって散乱する。この散乱を繰り返すことによってソーラーセルへの光入射量が増大する。光反射材も光分散材と同様な効果をもたらす。
【００２３】
金属薄膜層を選択する材料の中で比較的耐触性の低い材料も含まれる。例えば、Ａｇ，Ｃｕは比較的早く錆易い。耐触性を良くするために表面保護層を設ける。また、表面保護層は損傷防止の役割もなす。そうすると長期間に渡って初期品質が維持できる。表面保護層としては樹脂塗料やインク、或いは樹脂フィルム、金属酸化物などで金属薄膜層の表面
を覆うことによって形成する。比較的簡易な方法なので安いコストで形成できる。また、塗料やインクの樹脂材料としてはアクリル樹脂、ウレタン樹脂、アルキッド樹脂、エポキシ樹脂またはこれらの混合樹脂などを用いる。これらの樹脂は耐水性、耐候性に優れているので長期間に渡って金属薄膜層を保護する。
【００２４】
ソーラーセルは樹脂フィルムやシートなどの上にアモルファスシリコン薄膜などを形成したものからなっており、その厚みは１００〜１５０μｍの厚みで可撓性を持っている。従って、平板状に製作して直立したリング形状に成形するとか、傾斜を持たせて湾曲状に成形することも容易となる。０〜９０°の範囲で傾斜させてソーラーセルの受光面を風防ガラスの方向に向けて配設する構造を取れば、多くの外光を直接受光することができ、発電効率を高める効果を得る。更にまた、ソーラーセルを文字板と風防ガラスの隙間に配設する構造の従来の時計は、所要の発電量を得る関係上、少し隙間の幅を大きく設計していた。しかしながら、このようにソーラーセルを傾斜させて配設する構造を取ると傾斜分量だけ隙間を小さくすることができる。即ち、時計の薄型化が可能となる。また、このソーラーセルを見返しリングと接着固定する構造を取れば、振動などで動くこともなく、見返しリングを介して絶えず一定の受光量が得られるので発電効率も高まり、且つ、一定の効率で維持できる。
【００２５】
以上述べたように、本発明の構成の下では、ソーラーセル独特の濃紫色が見えなくなると共に見返しリングの無光沢のある金属色が見え、文字板の落ち着きのある装飾とマッチングした装飾が得られる。と同時に、ソーラーセルに必要とする所要の光をソーラーセルに与えて、十分な発電量を得ることができる。また、従来設けることのできなかった切分目盛り等も設けることも可能になり、デザインの向上も図れる。また、ソーラーセルを文字板の外周縁に配設することで、日・曜日付の時計にあっては文字板の直下に日板、曜日板を配設することができるので、その日・曜日表示の視認性が良くなる。
【発明を実施するための最良の形態】
【００２６】
以下、本発明を実施するための最良の形態を図を用いながら説明する。図１は本発明のソーラーセル付時計の要部断面図を示したもので、この構造は背景技術で述べた構造とほぼ同じ様な構造を取っているものである。図２は図１におけるＢ部の拡大断面図を示したものである。尚、図１はソーラーセル付時計の構成が良く分かるようにするために風防ガラスと文字板との隙間を大きく取って少し誇張して描いてある。本発明の実施形態に係るソーラーセル付時計２０は、図１に示すように、時計ケース２７の内部に文字板２５、ムーブメント２６が中枠２９を介して固定されている。また、文字板２５の外周縁部には、内側に見返しリング３２、その外側にソーラーセル３１が設けられている。そして、これらの構成部品を封止するようにして時計ケース２７に風防ガラス２１と裏蓋２８が、図示はしていないが、防水パッキン（樹脂）を介して取れ付けられた構成になっている。また、文字板２５の上面側にはムーブメント２６から突出した指針軸に時針や分針などの指針２４が取り付いた構成になっている。
【００２７】
また、見返しリング３２は、図２に示すように、ブランク３３と、光の入射側に当たる上面３３ａと内周側の斜面３３ｂとに設けられた金属薄膜層３４と、この金属薄膜層３４の表面に設けられた表面保護層３５とから構成されている。そして、見返しリング３２は、文字板２５とリング状のソーラーセル３１とが中枠２９を介して時計ケース２７の内部に固定されることによって文字板２５と風防ガラス２１とで狭持されて固定される構造を取っている。従って、この構造も背景技術で説明した従来の構造と同じ構造を取っている。ここで、見返しリングのブランク３３は、光の入射側に当たる上面３３ａと内周側の斜面３３ｂとに微小な凹凸のある凹凸模様が設けられている。そして、その凹凸模様の上に金属薄膜層３４を設けている。なお、図示はしていないが、文字板２７は金属などの材料から形成されていて、塗装やメッキなどの表面処理が施され、その上に時字やマークなど
の指標を接着やカシメ、或いは印刷などの方法で設けた構成を取っている。また、本実施形態においては、見返しリング３２の金属薄膜層３４の上に表面保護層３５を設けた構成を取っているが、これは、金属薄膜層３４の用いた金属の種類によっては設けなくとも良いものである。
【００２８】
見返しリング３２のブランク３３は透光性のある樹脂からなり、表側（光入射側）となる上面３３ａと斜面３３ｂの表面には、少なくとも部分的に、数十ｎｍ程度から数百μｍ程度の微小な凹凸による模様が形成されている。これによって、文字板２５と同様のデザイン表現が可能になって、高級感のある模様を形成することができる。なお、このような、凹凸模様としては、例えば、放射模様、砂地模様、天然貝模様、ホログラフなどがある。
【００２９】
このような模様を形成する方法としては、従来より知られている電気鋳造法（いわゆる「電鋳」）によって金型内面に、電鋳放射模様、電鋳砂地模様などの凹凸模様を形成した射出成形金型を作製して、この凹凸模様を射出成形によって見返しリング側に転写する方法がある。また、金属若しくは樹脂のブラシなどを用いて機械的に目付模様などの模様付けを行う機械的加工方法、液体中にアルミナなどの研磨剤を分散させ、空気圧によって液体を吹き付け金属表面をに凹凸をつけたり、光沢観を調整し質感を変えたりするいわゆる「液体ホーニング」などの物理的加工を施すこ物理的加工方法、エッチング液の中に浸漬してエッチングによって模様を付ける化学的エッチング方法、などがある。模様やデザインに応じて適宜形成方法を選択すると良い。
【００３０】
この微小な凹凸模様は入射光の透過率を極端に悪くするものではなく、１５％前後僅かに低下させる程度であることが確認されている。しかし反面、ソーラーセル３１からの反射光を著しく散乱させる作用を持つ。このソーラーセル３１からの反射光を散乱させることによって、ソーラーセル３１の色調を目立たなくさせる働きもする。
【００３１】
しかしながら、この微小な凹凸模様は必ずしも必要とするものではなく、求めるデザインによっては凹凸模様を付けなくとも良い。また、光沢性を求めるデザインには鏡面仕様にして用いても良いものである。この鏡面仕様は射出成形金型を鏡面仕上げを施すことによって、成形時に金型からの転写によって得られる。また成形品をラッピング加工を施すことによっても鏡面仕様が得られる。微小な凹凸模様を施した場合は、その上に形成した金属薄膜層が無光沢となり、どちらかと云うと落ち着きのある金属色が得られる。一方、光沢のある鏡面仕様にすると金属薄膜層に光沢が現れる。これらは何れもデザイン仕様に基づいて適宜に設定すれば良いものである。
【００３２】
また、見返しリング３２のブランク３３を形成する樹脂としては、特に限定されるものではないが、ポリカーボネート樹脂、アクリル樹脂、ポリアセタール樹脂、ＡＢＳ樹脂、ポリエチレン樹脂、ポリプロピレン樹脂、ポリスチレン樹脂、又はポリエチレンテレフタレート樹脂などが選択できる。これらの樹脂は成形性、耐水性、耐候性、耐衝撃性に良い。また、時計の部品として効果的に作用する。また、ブランク３３は射出成形方法によって成形する。量産可能で製作コストも安くできる。
【００３３】
更に、ブランク３３には、他種類の樹脂をブレンドしたいわゆるポリマーアロイを用いても良い。例えば、ポリカーボネート樹脂、アクリル樹脂、ポリアセタール樹脂、ＡＢＳ樹脂、ポリエチレン樹脂、ポリプロピレン樹脂、ポリスチレン樹脂、又はポリエチレンテレフタレート樹脂から選択した少なくとも２種の樹脂を組み合わせてなるポリマーアロイを用いることができる。この場合、樹脂のブレンドの割合は、成形性、金属薄膜層３４などの表面処理性、吸湿性などを考慮して適宜変更可能であって特に限定されるものではない。例えば、主成分樹脂として、ポリカーボネート樹脂を用い、副樹脂としてＡＢＳ樹脂
用いた場合には、ＡＢＳ樹脂の有する表面処理性、成形性などが発現することになるので、主樹脂に対して、一例を挙げれば、２０重量％にするなど適宜変更することができる。このようなポリマーアロイとして、例えば、「ダイヤアロイ（商品名）」三菱レーヨン株式会社製などが使用可能である。このようなポリマーアロイを用いることによって、金属薄膜層３４との密着性、表面処理性、成形性、吸湿性などを向上することが可能となる。
【００３４】
また、ブランク３３のソーラーセル３１側の外周側の側面３３ｄは、見返しリング３２を透過してソーラーセル３１に向かう入射光が、見返しリング３２とソーラーセル３１との界面にて乱反射し拡散することによって、ソーラーセル３１の発電力が低下するのを防止するために、鏡面仕上げを施しておくのが好ましい。この鏡面仕上げを施す方法としては、成形金型を鏡面仕上げしておくことによってブランク３３の成形時の転写によって形成することができる。また、バフ研磨などで形成する機械的方法などもある。しかしながら、必ずしも鏡面である必要もなく、場合によっては、ソーラーセルの発電に支障の内範囲で微小な凹凸模様を施しても良いものである。このことも、設計仕様に基づいて適宜に選択すると良い。
【００３５】
金属薄膜層３４は、ドライメッキ処理にて見返しリング３３の光が入射する面、即ち、上面３３ａと斜面３３ｂ上に形成する。ドライメッキ処理としては、真空蒸着法、イオンプレーティング法、又はスパッタリング法を用いることが可能である。真空蒸着で金属薄膜層３４を形成する場合は、蒸着機のチャンバー内の蒸着時の圧力を１×１０-6〜５×１０-5ｔｏｒｒ（１．３３×１０-4〜６．６５×１０-3Ｐａ）で行うのが好ましい。湿式メッキ等に比較して、非導電体である樹脂に対しての膜付け、特に片面のみへの処理が容易に実施可能であると同時に、膜厚をモニターしながらの成膜によって膜厚の精密な制御と、良好な再現性のある量産が可能となる。
【００３６】
また、金属薄膜層３４は、その膜厚は、光透過率などを考慮して適宜設定できるものであるが、膜厚としては１５０Å〜５００Åであるのが好ましい。この範囲の膜厚は、見返しリング３２の側面側にあるソーラーセル３１が透けて見えることがなく、しかもある程度光を透過して、ソーラーセルの所要の発電量が得られる透過光量が得られる。そして、ソーラーセル付時計自体の機能を阻害することがない。すなわち、膜厚が１５０Åより小さければソーラーセルなどが透けてソーラーセル独特の濃紫色が見え、逆に、５００Åより大きければ、光透過率が低く、ソーラーセルを駆動する必要限度の発電が得られなくなる。そして、このような範囲で、金属薄膜の膜厚を変化させることによって、同一金属薄膜であっても種々の金属色を得ることが可能で、光透過率も変化させることができる。例えば、金の場合、膜厚が増加するに従い赤味のある金色から黄金色へと変化する。
【００３７】
なお、この場合、下記の表１および表２に示したように、金属薄膜層３４の膜厚と光透過率とは、いずれの金属においても指数関数の関係にて増減する。すなわち、膜厚が薄くなれば透過率が大きくなり、膜厚が厚くなれば透過率が小さくなる。また、同じ膜厚でも透過率は、金属の種類によって特性があり、例えば、下記の表１および表２では、金（Ａｕ）と銀（Ａｇ）の透過率が拮抗しているが、実際には、図３に示す波長と吸収率の関係を示すグラフから分かるように、ソーラーセルの駆動に有効な波長域のうち、３５０ｎｍ〜５００ｎｍの範囲では、銀の方が金よりも吸収率が小さい、すなわち、透過率が大きいため銀の表面反射の大きい点を補うものとなっている。
【００３８】
下記の表１及び表２は、透明なポリカーボネイト樹脂で成形した見返しリングの表面に砂地模様と放射模様の２種類の模様を形成したものを用意し、それぞれに金の薄膜層と銀の薄膜層を真空蒸着法で厚みを変えて形成し、その透過率を測定して、その透過率によって見返しリングを介してソーラーセルを見たときのソーラーセルの色合いの見えや外観状態を評価した表である。
【００３９】
【表１】
2005249720.tif 000003
【００４０】
【表２】
2005249720.tif 000004
【００４１】
なお、表１、表２中の×印、△印、○印、◎印は次の判定基準に基づいている。
×・・・・下のソーラーセルの分割線が透けて見える。使用できない。
△・・・・分割線は見えない。ほとんどの模様で使用できる。
特定の模様ではセルが角度によって透けて見え、使用できない。
○・・・・ソーラーセルは目立たない。あらゆる模様に使用できる。
◎・・・・ソーラーセルは見えない。金属そのものの色調が出せる。
【００４２】
表１及び表２の結果を基に、更にまた、他の金属の場合なども考慮して、金属薄膜層の厚みを１５０〜５００Åが好適な範囲と設定している。
【００４３】
また、金属薄膜層３４を構成する金属としは、Ａｕ、Ａｇ、Ａｌ、Ｃｕ、Ｃｏ、Ｃｒ、Ｆｅ、Ｉｎ、Ｎｉ、Ｐｄ、Ｐｔ、Ｒｈ、Ｓｎ、Ｔｉからなるグループから選択した１種の金属若しくは２種以上の合金金属から構成することが可能である。例えば、二元系合金としては、Ａｕ−Ａｇ、Ａｕ−Ｃｕ、Ａｕ−Ｎｉ、Ａｇ−Ｐｄ、Ａｕ−Ａｌ、Ｃｕ−Ａｌ、Ａｕ−Ｃｒ、Ａｕ−Ｃｏ、Ａｕ−Ｉｎ、Ｐｄ−Ｎｉなどが使用可能であり、三元系合金としては、Ａｕ−Ｃｕ−Ｐｄ、Ａｕ−Ａｇ−Ｃｕ、Ａｕ−Ｉｎ−Ｃｏなどが使用可能である。このように、二元系合金、三元系合金を用いることによって、単一金属にはない種々の金属色とすることが可能となり、デザインバリエーションが拡大する。例えば、Ａｕ−Ａｇの場合には、イエローゴールド色を、Ａｕ−Ｃｕ合金の場合には、レッドゴールド色となる。この場合、特に、見返しリング３２のブランク３３に形成した金属薄膜層３４が、Ａｇ薄膜層またはＣｕ薄膜層である場合には、この金属薄膜層３４の表面に表面保護層が存在しないと、変色、錆などが発生してしまうため、表面保護層を形成する必要がある。なお、ＡｕやＰｔ金属などの変色や錆などが発生しない金属を用いた場合は特に表面保護層を設ける必要もないが、表面保護層は損傷防止の効果も出るので、その意味では、設けるのが好ましいことではある。
【００４４】
図２に示すものは、金属薄膜層３４の上に表面保護層３５を設けた構成を取っている。このような表面保護層３５としては、透明な合成樹脂からなる塗料またはインキで形成すればよく、このような塗料またはインキとして、アクリル樹脂、ウレタン樹脂、アルキッド樹脂、エポキシ樹脂またはこれらの混合樹脂からなる塗料またはインキによって形成することができる。この場合、このような塗料またはインキによって表面保護層３５を形成するには、スクリーン印刷、パッド印刷、塗装などで形成すればよく、その膜厚としては、金属薄膜層３４に対する表面保護機能ならびに光透過率などを考慮すれば、５〜１５μｍ、好ましくは１０μｍとするのが望ましい。
【００４５】
また、表面保護層３５として、ポリエチレンフィルム、ポリエステルフィルムなどの合成樹脂フィルムで形成しても良い。この場合には、フィルム膜層を金属薄膜層３４の上面に形成する方法としては、アクリル樹脂などの接着剤を介して金属薄膜層３４の上面にフィルム膜層を貼着するか、又はポリエチレン、ポリエステルなどの樹脂を金属薄膜層３４の上面に溶融押し出ししてラミネートするなどの方法が使用可能である。また、フィルム膜厚としては、金属薄膜層３４に対する表面保護機能ならびに光透過率などを考慮すれば、１０〜２００μｍ、好ましくは３０〜６０μｍとするのが望ましい。
【００４６】
また、表面保護層３５として、金属酸化物被膜で形成しても良く、このような金属酸化物として、例えば、ＭｇＯ、ＴｉＯ2、ＳｉＯ2、ＳｉＯ、ＺｒＯ2、Ａｌ2Ｏ3などの金属酸化物を真空蒸着などによって形成することができる。この場合、蒸着機のチャンバー内の蒸着時の圧力は、１×１０-6〜５×１０-5ｔｏｒｒ（１．３３×１０-4〜６．６５×１０-3Ｐａ）で行うのが好ましい。金属酸化物被膜の膜厚としては、光透過率および保護膜としての保護機能、機械的強度などを考慮すれば、５００〜１００００Å、好ましくは、１０００〜５０００Åとするのが望ましい。すなわち、膜厚が５００Åより薄ければ、保護膜としての保護機能が良好でなく、１００００Åより厚ければ、膜が脆くなり機械的強度が良好でないからである。なお、金属薄膜層３４の表面に金属酸化物被膜を形成する方法としては、このような真空蒸着の他、ドライメッキとして、イオンプレーティング法、又はスパッタリング法を用いることが可能である。
【００４７】
このように構成される見返しリング３２は、その光透過率は１０％〜５０％の範囲のも
のが得られ、ソーラーセルの発電を阻害することなく所要の発電量が得られる。また、ソーラーセル独特の色調が見えなくなると共に見返しリングの無光沢のある金属色が見え、文字板の落ち着きのある装飾とマッチングした装飾を得ることができる。尚、ソーラーセル３１は、図示していないがムーブメント２６と導通が取られている。
【実施例】
【００４８】
次に、本発明の見返しリングの実施例について図を用いて説明する。
（実施例１）
図４は本発明の第１実施例の見返しリングを示したもので、（ａ）図は見返しリングの要部拡大断面図、（ｂ）図は（ａ）図の丸で囲ったＣ部の拡大図を示している。本実施例１の見返しリング４２はそのブランク４３とそのブランク４３の受光面側に当たる上面４３ａと斜面４３ｂの表面に設けた金属薄膜層４４とから構成されている。以下、図４に示す実施例１の見返しリングを具体的に製作する方法について説明する。
【００４９】
ブランク４３は、その上面４３ａと内周側の斜面４３ｂとが光沢のある鏡面になっている。この鏡面仕様は光沢性を求める設計仕様に基づいて設定している。この鏡面のあるブランク４３は次のようにして製作する。ブランク４３の上面４３ａと斜面４３ｂに当たる金型部分を鏡面に仕上げた射出成形金型を作製して、この射出成形金型を用いてポリカーボネートの樹脂を用いて射出成形する。このようにすると、射出成形して得られたブランク４３に金型の鏡面部分が転写されて上面４３ａと斜面４３ｂに鏡面が得られる。この鏡面を形成する他の方法としては研磨剤を用いて機械的な研磨を行うことによっても得ることができる。
【００５０】
射出成形して得たブランク４３は、その後、金属薄膜層４４と素地であるブランク４３との密着性ならびに金属薄膜の外観品質ならびに耐候信頼性を向上するために、ブランク４３の表面を清浄化する清浄化処理を行う。このような清浄化処理としては、ブランク４３を脱脂したり、パーティクルや塵埃を除去するために、例えば、中性洗剤による清浄化処理を行う。また、必要に応じて、不活性ガスのイオンによる衝撃によって、ブランク４３表面の水分やＣＯ2、ＣＯ、Ｈ2等の残存ガス分子を除去するいわゆるイオンボンバード（イオン衝撃法）を行うことが可能である。このイオンボンバードを行う場合には、例えば、ブランク４３をカソードにして、適当な対極とともに、チャンバー内に配置して、チャンバー内を１０-3ｔｏｒｒ〜１０-1ｔｏｒｒの真空として、数百から数千ボルトの電圧を印加して、空気又はＡｒガスなどを導入して行えばよい。なお、同様な目的で、水分や残存ガス分子などを除去するために、樹脂基板を加熱する加熱処理を行うのが望ましく、この加熱処理は、減圧下、好ましくは真空下で行うのが望ましい。この場合、加熱温度としては、樹脂基板の樹脂にもよるが、ポリカーボネートの耐熱限界温度１３０℃近傍、好ましくは８０〜１００℃、１０-3ｔｏｒｒ〜１０-5ｔｏｒｒの真空下で行うのが望ましい。
【００５１】
次に、見返しリングのブランク４３の上面４３ａと斜面４３ｂに金属薄膜層４４を形成するために、蒸着機にブランク４３を取り付けて、ドライメッキの一種である真空蒸着を行う。蒸着機のチャンバー内の蒸着時の圧力は、１×１０-6〜５×１０-5ｔｏｒｒ（１．３３×１０-4〜６．６５×１０-3Ｐａ）で行うのが好ましい。金属薄膜層４４の膜厚としては、１５０Å〜５００Åの範囲で、デザイン上必要な金属色と、ソーラーセルの駆動に必要な透過光量とを考慮して、この範囲で任意に設定する。
【００５２】
本実施例では、金の蒸着膜からなる金属薄膜層４４を形成して見返しリング４２を製作している。真空機のチャンバー内の蒸着時の圧力を５×１０-6ｔｏｒｒの圧力下で加熱して、金を真空蒸着を行っている。蒸着膜の膜厚は５００Åに形成し、透過率としては略２５％の透過率を得ている。鏡面仕様を施した面上に金属薄膜層を設けると、砂地仕様のも
のより１５％前後透過率がアップする。
【００５３】
このようにして製作した見返しリング４２をソーラーセル付時計に用いたところ、ソーラーセルの濃紫色の色調や絶縁体の分割線も全く見えず、最良の外観を得た。また、見返しリングも光沢のある金色が得られ貴金属感を感じさせる時計外観を得た。
【００５４】
また、本実施例１においては、金属薄膜層４４にＡｕ金属を用いた。Ａｕの場合腐蝕する心配はないので表面保護層は設けていない。しかしながら、金属薄膜層４４の損傷防止のために表面保護層を設けても支障はない。
【００５５】
（実施例２）
図５は本発明の第２実施例の見返しリングを示したもので、（ａ）図は見返しリングの要部拡大断面図、（ｂ）図は（ａ）図の丸で囲ったＣ部の拡大図を示している。この実施例２の見返しリング５２は、そのブランク５３とブランク５３の上面５３ａ及び斜面５３ｂに設けた金属薄膜層５４とから構成されている。ブランク５３の上面５３ａと斜面５３ｂには、微小の凹凸のある砂地模様が金型から転写されて形成されている。本実施例の見返しリング５２は、その射出成形して形成したブランク５３の樹脂材料が２種類の樹脂をブレンドしたいわゆるポリマーアロイを用いている。
【００５６】
２種類の樹脂をブレンドしたいわゆるポリマーアロイとして、例えば、ポリカーボネート樹脂、アクリル樹脂、ポリアセタール樹脂、ＡＢＳ樹脂、ポリエチレン樹脂、ポリプロピレン樹脂、ポリスチレン樹脂、又はポリエチレンテレフタレート樹脂から選択した少なくとも２種の樹脂を組み合わせてなるポリマーアロイを用いることができるが、この場合、樹脂のブレンドの割合は成形性、金属メッキなどの表面処理性、吸湿性などを考慮して適宜変更可能であって特に限定されるものではない。例えば、主成分樹脂として、ポリカーボネート樹脂を用い、副樹脂としてＡＢＳ樹脂を用いた場合には、ＡＢＳ樹脂の有する表面処理性、成形性などが発現することになるので、主樹脂に対して、一例を挙げれば、２０重量％にするなど適宜変更することができる。このようなポリマーアロイとして、例えば、「ダイヤアロイ（商品名）」三菱レーヨン株式会社製などが使用可能である。ＡＢＳ樹脂はブタジエンゴム成分を含んでおり、このブタジエンが金属と反応して金属との密着性を非常に強いものにする。ブランク５３にＡＢＳ樹脂が含有していることから、その表面に設ける金属薄膜層５４との密着性に非常に強いものが得られる。
【００５７】
本実施例においては、ポリカーボネート樹脂とＡＢＳ樹脂とを、重量％比で１：１となるようにブレンドしてペレットを作製し、前述したポリマーアロイの電鋳砂地模様を施した金型を用いて射出成形方法でブランク５３を製作した。そして、ブランク５３の透過率は７０％であった。その後、このブランク５３表面を洗浄処理した後、ブランク５３の上面５３ａと斜面５３ｂの表面に、前述の実施例１と同様に蒸着方法によって、Ａｕを２５０Åの膜厚に施して金属薄膜層５４を形成して見返しリング５２を製作した。そして、全体の透過率として２１．５％の見返しリング５２を得た。
【００５８】
この見返しリング５２をソーラーセル付時計に用いたところ、やや赤みがかった色調でしかも砂地模様があり、高級感に溢れていた。また、ソーラーセルの濃紫色の色調や絶縁帯の分割線が透けて見えず、しかも、見返しリングの光透過率は２０％あり、ソーラーセルを駆動するに十分な透過率を得た。
【００５９】
（実施例３）
図６は本発明の第３実施例の見返しリングを示したもので、（ａ）図は見返しリングの要部拡大断面図、（ｂ）図は（ａ）図の丸で囲ったＣ部の拡大図を示している。この実施例３の見返しリング６２は、そのブランク６３と、ブランク６３の上面６３ａ及び斜面６
３ｂに設けた金属薄膜層６４と、この金属薄膜層６４の上に設けた表面保護層６５とから構成されている。ブランク６３の上面６３ａと斜面６３ｂには、前述の実施例２と同様に、微小な凹凸のある砂地模様が金型から転写されて形成されている。
【００６０】
本実施例のブランク６３は、透明な樹脂の中に顔料又は染料などの着色材料を添加して着色された有色のブランクとなっている。着色材料としては各種の色を持った顔料、染料などが使用できるが、例えば、白色色調の顔料成分としては酸化チタン、酸化亜鉛など、赤色色調成分としてはベンガラ（酸化第二鉄）、緑色色調成分としては酸化クロムを含む顔料又は染料などがある。その他、青、赤、オレンジ色、黄色、緑、紫、茶色、グレーなどの無機、有機の顔料、染料から適宜選択して使用すれば良い。前述したブランクの樹脂材料、例えば、アクリル樹脂、ポリカーボネート（ポリ炭酸エステル）樹脂などの透明樹脂の中に染料あるいは顔料を混入してペレットを作製し、射出成形方法で成形することによって着色のブランク６３が得られる。
【００６１】
この場合、染料あるいは顔料の配合割合としては、色調、光の透過率によって適宜決定すればよいが、染料あるいは顔料が多くなると光の透過率が悪くなるので、透明樹脂に対して、染料あるいは顔料を０．００１〜１．０重量％、好ましくは０．００５〜０．５重量％、より好ましくは０．０１〜０．１重量％の量で用いればよい。また、用いる顔料あるいは染料の種類については、所望とする色調から適宜選択すれば良い。ブランクに含有させる顔料又は染料の種類を選択するとともに、金属薄膜層の金属の種類を選択して、これらを種々組み合わせることによって、色調のバリエーションの拡大を図ることができる。
【００６２】
本実施例のブランク６３は、透明なポリカーボネイト樹脂に酸化チタンからなる白色顔料を０．０５重量％を混入してペレット化し、射出成形方法により成形している。また、このブランク６３の光透過率は７０％であった。その後、このブランク６３の表面を洗浄処理した後、上面６３ａと斜面６３ｂに、前述の実施例１と同様な方法で、Ａｇを２５０Åの膜厚となるように蒸着して金属薄膜層６４を形成している。
【００６３】
また、Ａｇの金属薄膜層６４は腐蝕（変色を含む）し易いことから、その表面に透明な表面保護層６５を設けている。この表面保護層６５を形成する方法として、前述したように、透明な合成樹脂からなる塗料またはインキを用いて塗装方法や印刷方法で形成する方法、ポリエチレンフィルム，ポリエステルフィルムなどの合成樹脂フィルムを用いて金属薄膜層を被覆する方法、金属酸化物被膜を設ける方法などがあるが、本実施例では透明なウレタン樹脂塗料を用い、吹付け塗装方法で約１０μｍの厚みに形成している。塗料やインクを用いる場合は、使用する樹脂としてアクリル樹脂、ウレタン樹脂、アルキッド樹脂、エポキシ樹脂などが選択できる。その膜厚としては、金属薄膜層６４に対する表面保護機能ならびに光透過率などを考慮すれば、５〜１５μｍ、好ましくは１０μｍとするのが望ましい。
【００６４】
以上述べた構成で見返しリング６２を製作している。そして、全体の光透過率は約２０％位になっている。この見返しリング６２を組み込んでソーラーセル付時計に用いたところ、銀特有の銀色よりも白色に近い銀白色の色調のある見返しリングが得られた。これは、見返しリング６２のブランク６３を白色に着色し、その上にＡｇの金属薄膜層６４を形成したことによる。そして、砂地模様があって白い銀白色を呈することから高級感に溢れた見返しリングが得られた。また、ソーラーセルの濃紫色や絶縁帯の分割線が透けて見えず、しかも、ソーラーセルを駆動するためには十分であった。
【００６５】
（実施例４）
図７は本発明の第４実施例の見返しリングを示したもので、（ａ）図は見返しリングの
要部拡大断面図、（ｂ）図は（ａ）図の丸で囲ったＣ部の拡大図を示している。この実施例４の見返しリング７２は、そのブランク７３と、ブランク７３の上面７３ａ及び斜面７３ｂに設けた第１の金属薄膜層７４ａと、更にその第１の金属薄膜層７４ａの上に設けた第２の金属薄膜層７４ｂとから構成されている。即ち、金属薄膜層が第１の金属薄膜層７４ａと第２の金属薄膜層７４ｂとの２層に積層されたものからなっている。ここで、ブランク７３は、前述の実施例２のブランクと同じ仕様のものを用いている。即ち、透明なポリカーボネイト樹脂からなり、上面７３ａと斜面７３ｂに微小な凹凸のある砂地模様が形成されている。この砂地模様は射出成形金型から転写によって形成している。
【００６６】
本実施例での第１の金属薄膜層７４ａはＡｇ金属でもって１１５Å（透過率：５０％）の膜厚に真空蒸着方法で形成し、その後、この第１の金属薄膜層７４ａの上面に、蒸着によってＡｕ金属で９０Å（透過率：６０％）の膜厚で第２の金属薄膜層７４ｂを形成している。Ａｕは、１００Å〜１５０Åの様な膜厚の薄い膜では、赤味がかったゴールド色となるが、下地に白色系色調を持つＡｇの薄膜層があると、赤味がかったゴールド色が薄められて薄い金色と云うか淡い金色の色調が出現する。このように、２種類の金属薄膜層を積層することによって、ＡｇやＡｕの単一色では出せなかった色調を得ることができる。
【００６７】
金属薄膜層を形成する金属として、前述したように、Ａｕ、Ａｇ、Ａｌ、Ｃｕ、Ｃｏ、Ｃｒ、Ｆｅ、Ｉｎ、Ｎｉ、Ｐｄ、Ｐｔ、Ｒｈ、Ｓｎ、Ｔｉなどを選択することができる。これらの金属を２種、或いは３種を用いて積層した金属薄膜層を形成すれば種々の色調のものが得られる。これは、上記の金属を２種、或いは３種を混ぜ合わせて作った二元合金や三元合金で金属薄膜層を形成しても同じような色調が得られる。例えば、二元系合金としては、Ａｕ−Ａｇ、Ａｕ−Ｃｕ、Ａｕ−Ｎｉ、Ａｇ−Ｐｄ、Ａｕ−Ａｌ、Ｃｕ−Ａｌ、Ａｕ−Ｃｒ、Ａｕ−Ｃｏ、Ａｕ−Ｉｎ、Ｐｄ−Ｎｉなどが使用可能であり、三元系合金としては、Ａｕ−Ｃｕ−Ｐｄ、Ａｕ−Ａｇ−Ｃｕ、Ａｕ−Ｉｎ−Ｃｏなどが使用可能である。なお、これにより大幅に色調のバリエーションを増やすことが可能となる。更にまた、先の実施例３で見返しリングのブランク形成に用いた顔料や染料による有色樹脂と組み合わせると更に一層のバリエーションを拡大することができる。
【００６８】
本実施例の見返しリング７２をソーラーセル付時計に用いたところ、淡い金色を呈する見返しリングが見え、ソーラーセルの濃紫色や絶縁帯の分割線が透けて見えなかった。また、光透過率も３０％あり、ソーラーセルを駆動するためには十分であった。
【００６９】
（実施例５）
図８は本発明の第５実施例の見返しリングを示したもので、（ａ）図は見返しリングの要部拡大断面図、（ｂ）図は（ａ）図の丸で囲ったＣ部の拡大図を示している。この実施例５の見返しリング８２は、そのブランク８３と、ブランク８３の上面８３ａ及び斜面８３ｂに設けた金属薄膜層８４と、この金属薄膜層８４の上に設けた表面保護層８５とから構成されている。ここで、ブランク８３は、前述の実施例１と同じ仕様のもの、即ち、透明なポリカーボネイト樹脂からなり、その上面８３ａと斜面８３ｂは光沢のある鏡面になっている。この鏡面は、鏡面仕上げをした射出成形金型から転写によって形成している。
【００７０】
本実施例の金属薄膜層８４はＡｕ金属を用いて、真空蒸着にて３００Åの厚みに形成している。本実施例での見返しリング８２のブランク８３の光入射側に当たる上面８３ａと斜面８３ｂは鏡面になっている。従って、光透過率も良く、Ａｕの金属薄膜層８４を３００Åの厚みに設けた状態でその透過率は４０％位になっている。今までに、砂地模様を施した場合に光透過率が１５％前後ダウンすることが確認されている。また、光沢のある鏡面の上に設けたＡｕの金属薄膜層８４は赤味がかった光沢のある金色を呈する。
【００７１】
また、本実施例の表面保護層８５は青色の顔料で薄く青色に着色した表面保護層になっ
ている。Ａｕ金属は耐触性に強いのでそれ自体で保護層を設ける必要はないが、本実施例では、上記のＡｕ金属薄膜層８４の損傷などの防止と赤味がかった光沢のある金色色調を少し変える目的で薄く青色に着色した表面保護層８５を設けている。赤味がかった光沢のある金色色調を呈する金属薄膜層８４の上に薄い青色色調の表面保護層８５を設けると僅かに青味を帯びた金色色調が得られる。一般的に、金色にも赤金とか青金と呼ばれる色調があり、赤金とは赤味の帯びた色調を指しており、青金とは青味を帯びた色調を指している。本実施例は、薄い青色着色を施した表面保護層８５を設けて赤味を帯びた金色色調を青味の帯びた金色色調に変えたものである。また、この表面保護層８５によって光沢性も僅かに薄れたものになっている。
【００７２】
この表面保護膜層８５は、ウレタン樹脂に青色顔料を０．０５重量％配合して塗料化し、吹き付け塗装方法で約１０μｍの厚みに形成している。厚みが薄いために透過率も極端に下がることなく全体の透過率としては３０％になっている。
【００７３】
この見返しリング８２をソーラーセル付時計に用いたところ、金特有のゴールド色よりもやや青色がかった光沢を帯びたゴールド色が得られ、貴金属色感の現れた高級感を感じさせる時計が得られた。また、ソーラーセルの濃紫色や絶縁帯の分割線が透けて見えず、しかも、光透過率は３０％あり、ソーラーセルを駆動するためには十分であった。
【００７４】
（実施例６）
図９は本発明の第６実施例の見返しリングを示したもので、（ａ）図は見返しリングの要部拡大断面図、（ｂ）図は（ａ）図の丸で囲ったＣ部の拡大図を示している。この実施例６の見返しリング９２は、そのブランク９３と、ブランク９３の上面９３ａ及び斜面９３ｂに設けた金属薄膜層９４と、この金属薄膜層９４の上に設けた表面保護層９５とから構成されている。ここで、ブランク９３は前述の実施例４で用いたブランクと同じ仕様のものを用いている。即ち、ブランク９３は、透明なポリカーボネイト樹脂からなり、その上面９３ａと斜面９３ｂは微小の凹凸のある砂地模様が形成されている。これらの砂地模様は砂地仕様を形成した射出成形金型から転写して形成している。
【００７５】
金属薄膜層９４はＡｇの蒸着薄膜になっていて、その厚みは２５０Åの膜厚になっている。Ａｇは腐蝕し易いことから、下記に示す表面保護層９５を設けている。
【００７６】
保護膜層９５は、本実施例では、ＳｉＯ2の金属酸化物被膜を蒸着により、１５００Åの膜厚で形成している。表面保護層として、他の金属酸化物被膜で形成しても良く、このような金属酸化物として、例えば、ＭｇＯ、ＴｉＯ2、ＳｉＯ2、ＳｉＯ、ＺｒＯ2、Ａｌ2Ｏ3などの金属酸化物を真空蒸着などによって真空蒸着することによって形成するのが望ましい。
この場合、蒸着機のチャンバー内の蒸着時の圧力は、１×１０-6〜５×１０-5ｔｏｒｒ（１．３３×１０-4〜６．６５×１０-3Ｐａ）で行うのが好ましい。金属酸化物被膜の膜厚としては、光透過率および保護膜としての保護機能、機械的強度などを考慮すれば、５００〜１００００Å、好ましくは、１０００〜５０００Åとするのが望ましい。すなわち、膜厚が５００Åより薄ければ、保護膜としての保護機能が良好でなく、１００００Åより厚ければ、膜が脆くなり機械的強度が良好でないからである。なお、金属薄膜層９４の表面に金属酸化物被膜を形成する方法としては、このような真空蒸着の他、ドライメッキとして、イオンプレーティング法、又はスパッタリング法を用いることが可能である。
【００７７】
この見返しリング９２をソーラーセル付時計に用いたところ、ソーラーセルの濃紫色や絶縁帯の分割線が透けて見えず、しかも、見返しリングの光透・過率は３０％あり、ソーラーセルを駆動するためには十分であった。また、砂地模様により光沢のない落ち着いた感じの銀色が得られ、砂地模様と相まって高級感を感じさせる時計が得られた。
【００７８】
（実施例７）
図１０は本発明の第７実施例の見返しリングを示したもので、（ａ）図は見返しリングの要部拡大断面図、（ｂ）図は（ａ）図の丸で囲ったＣ部の拡大図を示している。この実施例７の見返しリング１０２は、そのブランク１０３と、ブランク１０３の上面１０３ａ及び斜面１０３ｂに設けた金属薄膜層１０４とから構成されている。更に、ブランク１０３の外周側面１０３ｄにリング状のソーラーセル３１が接着剤を介して接着固定されている構成を取っている。ここでのブランク１０３は前述の実施例４と同じ仕様のもの、即ち、透明なポリカーボネイト樹脂からなり、その上面１０３ａと斜面１０３ｂは微小の凹凸模様が形成されている。これらの凹凸模様は凹凸仕様を形成した射出成形金型から転写して形成している。
【００７９】
金属薄膜層１０４は窒化金属から形成している。窒化金属としては、Ａｕ、Ａｇ、Ａｌ、Ｃｕ、Ｃｏ、Ｃｒ、Ｆｅ、Ｎｉ、Ｐｄ、Ｒｈ、Ｔｉ、又はＴｉ合金が使用可能であり、ブランク１０３の上面１０３ａ、斜面１０３ｂの表面に金属薄膜層１０４を形成する方法としては、ドライメッキ法の１種であるイオンプレーティング法を用いればよい。イオンプレーティングの条件としては、チャンバー内を５×１０-5ｔｏｒｒ〜５×１０-1ｔｏｒｒの真空として、数百から数千ボルトの電圧を印加して、酸素と二酸化炭素を含む窒素ガスとＡｒガスの混合ガスを導入して行えばよい。このように構成することによって、この金属薄膜層１０４の黒色色調によって貴石のような高級感を醸し出すことができ、見返しリングのデザインの多様化が図れる。
【００８０】
なお、本実施例の見返しリング１０２の具体的な製作方法は次の通りである。ブランク１０３を射出成形方法で成形し、表面を洗浄処理し、その後に、このブランク１０３を基体ホルダーに取り付け、３容積％の酸素と２容積％の二酸化炭素を含む窒素とアルゴンの混合ガスを、チャンバー内に導入して、排気と給気の量を調整することによりチャンバー内の圧力を５×１０-3ｔｏｒｒに保持する。次に、加速電圧１０ｋＶ、電流０．３Ａの電子ビームで金属チタンをボンバードして加熱して１６００℃に昇温してチタンを気化させる。ついで、陽極である金属チタンの蒸発源と陰極である基体との間に、直流電圧５０Ｖ、１０Ａのイオン電流を５分間流して、ブランク１０３に約４５０Åの膜厚の窒化チタンの薄膜を形成する。
【００８１】
次に、リング状のソーラーセル３１をエポキシ樹脂などの接着剤を用いて接着固定する。接着剤は特に限定するものではないが熱硬化型の接着剤を用いる。ソーラーセル３１と接着固定することによって発電効率が１０％近くアップすることが今までの各種実験で確認されている。固定することにより、時計に振動が生じてもそれぞれ動くことがなく、絶えず一定の発電量が得られる。この接着固定は部分的な固定でも機能的には支障は生じない。
【００８２】
このようにして形成した見返しリング１０２をソーラーセル付時計に用いたところ、黒色色調で貴石のような光沢を有し、しかも凹凸模様があり、高級感に溢れていた。また、ソーラーセルの濃紫色や絶縁帯の分割線が透けて見えず、しかも、見返しリングの光透過率は１０％あり、ソーラーセルを駆動して所定の発電量を得ることができた。
【００８３】
（実施例８）
本発明の第８実施例の見返しリングを図１１、図１２を用いて説明する。図１１は本発明の第８実施例の見返しリングを示したもので、（ａ）図は見返しリングの要部拡大断面図、（ｂ）図は（ａ）図の丸で囲ったＣ部の拡大図を示している。また、図１２は図１１における見返しリングの製造方法を示す工程説明図である。この実施例８の見返しリング１１２は、そのブランク１１３と、ブランク１１３の上面１１３ａ及び斜面１１３ｂに設
けた第１の金属薄膜層１１４ａと、更に、この第１の金属薄膜層１１４ａの上に設けられた第２の金属薄膜層１１４ｂと、その上に設けられた表面保護層１１５とから構成されている。ここで、ブランク１１３は前述の実施例４と同じ仕様のもの、即ち、透明なポリカーボネイト樹脂からなり、その上面１１３ａと斜面１１３ｂは微小な凹凸のある砂地模様が形成されている。これらの砂地模様は砂地仕様を形成した射出成形金型から転写して形成している。 また、第１の金属薄膜層１１４ａと第２の金属薄膜層１１４ｂは別な金属からなって積層されている。また、第２の金属薄膜層１１４ｂには部分的に欠落部分１１４ｃがある。即ち、第２の金属薄膜層１１４ｂが設けられている部分と設けられていない部分がある。
【００８４】
本実施例の第１の金属薄膜層１１４ａはＣｒを１５０Å（透過率：４０％）の膜厚となるように蒸着して形成した蒸着膜層である。また、第２の金属薄膜層１１４ｂはＡｕを１５０Åの膜厚（透明な樹脂基板の表面に蒸着した場合の透過率：４７％）となるように蒸着して形成した蒸着膜層である。ここでの見返しリング１１２は、２種類の金属色が現れて見えるようにするために、Ａｕで形成した第２の金属薄膜層１１４ｂに欠落部分（図中では１１４ｃを指している）を設けている。即ち、第２の金属薄膜層１１４ｂを設けている部分と設けていない部分がある。このような構成を取ることによって、第２の金属薄膜層１１４ｂが設けられていない部分には第１の金属薄膜層１１４ａであるＣｒによるのメタリックグレー色が見え、第２の金属薄膜層１１４ｂが設けられている部分はＡｕのゴールド色が視認される。このように、メタリックグレー色とゴールド色の２種類の色調が混在した見返しリングが得られる。
【００８５】
次に、第１の金属薄膜層１１４ａの上に欠落部分のある第２の金属薄膜層１１４ｂを形成する形成方法を図１２を用いて説明する。最初に、蒸着で形成した第１の金属薄膜層１１４ａの上面に、第２の金属薄膜層１１４ｂの欠落部分１１４ｃに相当する部分に、溶剤等による溶解が可能なフォトレジストによってリフトオフ材としてマスキング１１７を形成し（（ａ）図）、次に、蒸着によって全面に第２の金属薄膜層１１４ｂする（（ｂ）図）。その後、溶剤可溶のマスキング材料であるレジストを専用の有機溶媒、例えば、キシレン、トルエン又はアセトン等を用いて溶解処理によって、マスキング１１７を除去する（（ｃ）図）。このような形成方法を取ることによって、第１の金属薄膜層１１４ａの上に第２の金属薄膜層１１４ｂが設けられた部分と、設けてない部分の構成が得られる。
【００８６】
本実施例では２層の金属薄膜層１１４ａ、１１４ｂを積層したが、３層以上の金属薄膜層を多層に積層することも勿論可能である。この場合、金属薄膜層の膜厚は、光透過率を考慮すれば、金属薄膜層の合計の膜厚で１５０Å〜５００Åの範囲となるようにする必要がある。従って、これらの金属を種々組み合わせて、多層に層状に積層することによって、単独の金属薄膜層では実現できなかった様々な金属色の見返しリングを作製することが可能となる。また、金属薄膜層の欠落部分によって、最上層の金属薄膜層と、中間の金属薄膜層、下層の金属薄膜層の金属の色調の相違が織りなす模様によって、大幅にデザインバリエーションを増やすことができる。更にまた、見返しリングのブランクに顔料又は染料などの着色材料を添加して着色することによって色調のバリエーションの拡大を図ることも勿論可能である。
【００８７】
なお、本実施例はＣｒ金属とＡｕ金属との組み合わせで行ったものであるが、選択する金属は、Ａｕ、Ａｇ、Ａｌ、Ｃｕ、Ｃｏ、Ｃｒ、Ｆｅ、Ｉｎ、Ｎｉ、Ｐｄ、Ｐｔ、Ｒｈ、Ｓｎ、Ｔｉなどの中からデザインなどに基づいて適宜に選択して用いると良い。
【００８８】
見返しリング１１２を構成する表面保護層１１５は、Ｃｒ蒸着からなる第１の金属薄膜層１１４ａとＡｕ蒸着からなる第２の金属薄膜層１１４ｂの耐触性向上と損傷防止のために設けている。本実施例においては、ウレタン樹脂塗料を約１０μｍの厚みに塗装して形
成している。
【００８９】
この見返しリング１１２をソーラーセル付時計に用いたところ、第２の金属薄膜層１１４ｂの欠落部分では、下層のＣｒからなる第１の金属薄膜層１１４ａのメタリックグレー色の模様があり、それ以外の部分では、金特有のゴールド色であり、２つの色が混在した意匠デザイン的にも特徴有るデザインの時計が得られた。また、ソーラーセルの濃紫色や絶縁帯の分割線が透けて見えず、しかも、光透過率が２３％（欠落部分を含む全体の透過率で、欠落部分の面積は２０％）にてソーラーセルを駆動するためには十分であった。
【００９０】
（実施例９）
次に、本発明の第９実施例の見返しリングを図１３を用いて説明する。図１３は本発明の第９実施例の見返しリングの要部断面図を示したもので、（ａ）図は見返しリングの要部拡大断面図、（ｂ）図は（ａ）図の丸で囲ったＣ部の拡大図を示している。この実施例９の見返しリング１２２は、そのブランク１２３と、ブランク１２３の上面１２３ａ及び内周側の斜面１２３ｂに設けた金属薄膜層１２４とから構成されている。ここでのブランク１２３は、酸化チタンからなる白色顔料を分散したポリカーボネイト樹脂からなり、その上面１２３ａと斜面１２３ｂに微小な凹凸によるペーパー目模様が設けられている。また、ペーパー目模様の上に設けた金属薄膜層１２４は部分的に欠落部分１２４ｃを持っている。即ち、金属薄膜層１２４が設けられている部分と設けられていない部分がある。
【００９１】
ブランク１２３は、ポリカーボネートの透明樹脂の中に酸化チタンからなる白色顔料を、ポリカーボネート樹脂に対して０．０５重量％を混入してペレット化し、ペーパー目模様を施した射出成形型を用いて、射出成形によって形成する。ペーパー目模様は金型から転写されてブランク１２３に形成される。
【００９２】
本実施例の金属薄膜層１２４は次のような方法で形成している。ブランク１２３の表面を洗浄処理した後、ペーパー目模様が形成されている表面に蒸着によって、Ａｕを２００Å（透明な樹脂基板の表面に蒸着した場合の透過率：３７．５％）の膜厚となるように蒸着して金属薄膜層を形成した。次に、この金属薄膜層の上面、欠落部分に相当する部分以外の部分に、エポキシ樹脂からなるマスキングインキを印刷、筆塗りなどの方法でマスキングを施し、その後、王水を用いてエッチング処理によって、金属薄膜層の欠落部分に相当する部分の金属薄膜層を取り除いて欠落部分１２４ｃを形成し、その後、ＭＥＫ（メチルエチルケトン）にギ酸等の強酸を添加した剥離剤によってマスキングを除去して金属薄膜層１２４を表面に出現させる。
【００９３】
本実施例においては、ブランク１２３は白色を呈する。この白色のブランク１２３上に形成したＡｕの金属薄膜層１２４は薄い金色を呈するようになる。従って、白色と薄い金色が混在した色調模様が得られる。見返しリングのブランクに含有させる顔料又は染料の種類と、金属薄膜層の金属の種類を適宜に選択して、それらを組み合わせることによって種々の色調を混在させた見返しリングが得られる。そして、色調のバリエーションの拡大が図ることができる。
【００９４】
本実施例の見返しリング１２２をソーラーセル付時計に用いたところ、ソーラーセルの濃紫色や絶縁体の分割線が透けて見えず、しかも、見返しリング１２２の光透過率が約３０％（欠落部分の面積は１０％）あり、ソーラ−セルを駆動するためには十分であった。また、見返しリング１２２自体に薄い金色と白色が混在した色調模様が視認され、特徴有る時計デザインが得られた。
【００９５】
（実施例１０）
次に、本発明の第１０実施例の見返しリングを図１４を用いて説明する。図１４は本発
明の第１０実施例の見返しリングの要部断面図を示したもので、（ａ）図は見返しリングの要部拡大断面図、（ｂ）図は（ａ）図の丸で囲ったＣ部の拡大図を示している。実施例１０の見返しリング１３２は、そのブランク１３３と、ブランク１３３の光受光側となる上面１３３ａと斜面１３３ｂの表面に設けた金属薄膜層１３４とで構成される。ここでのブランク１３３は、蛍光材１３９を分散した透明なポリカーボネイト樹脂からなり、その上面１３３ａと斜面１３３ｂに微小な凹凸のある砂地模様が設けられている。この砂地模様は金型から転写して形成される。
【００９６】
ブランク１３３は、ポリカーボネートの透明樹脂の中に蛍光材１３９を、ポリカーボネート樹脂に対して０．０５重量％を混入してペレット化し、微小な凹凸のある砂地模様を施した射出成形型を用いて、射出成形によって形成する。砂地模様は金型から転写されてブランク１３３に形成される。蛍光材としてはブルー色、グリーン色、オレンジ色、ピンク色などの発色を示す染料が用いられる。そして、このブランク１３３の光透過率は７０％になっている。
【００９７】
また、金属薄膜層１３４はＡｕ蒸着による蒸着膜からなり、２００Å（透明な見返しリングの表面に蒸着した場合の透過率：３７．５％）の膜厚に形成している。
【００９８】
この構成の見返しリング１３２をソーラーセル付時計に用いたところ、ソーラーセルの濃紫色や絶縁帯の分割線が透けて見えず、しかも、見返しリング１３２の光透過率が約２５％あり、ソーラ−セルを駆動するためには十分であった。また、この構成は、外光を受けて蛍光材が発光する。この発光した光がソーラーセルに入射するので、なお一層多くの光量をソーラーセルに与えることができ、発電効率を高めることができる。また、蛍光材の発光によって見返しリング、及びその周辺が明るくなる。従って、金属薄膜層の色調も鮮やかに視認されてくると共に、切分目盛り表示などを設けた見返しリングではその表示が鮮明に視認できるようになる。また、文字板の見返しリング周辺領域の表示も明るく鮮明に視認できるようになる。
【００９９】
ソーラーセルへの光入射量を増やすものとして、蛍光材の他に光分散材や光反射材なども上げることができる。今までの実施例で用いてきた微小な凹凸のある砂地模様やペーパー目模様なども光を分散・散乱させて、より多くの光量をソーラーセルに入射させる働きをなすが、それに加えて、粉末粒子からなる光分散材や光反射材を見返しリングのブランクに分散させることによって更なる効果を生む。この光分散材としては、ケイ酸粉末、炭酸カルシウム粉末、燐酸カルシウム粉末などが選択できる。また、光反射材としては、代表的には酸化チタン粉末などが用いられるが、これは、本実施例にも用いたように白色顔料の素材として用いられているものである。
【０１００】
（実施例１１）
次に、本発明の第１１実施例を図１５、図１６を用いて説明する。図１５は本発明実施例１１の見返しリングとソーラーセルとの配置構造を示した要部断面図を示していて、図１６の（ａ）図は図１５における見返しリングの拡大断面図、（ｂ）図は（ａ）図におけるＣ部の拡大図である。本実施例の構成で、今までの実施例の構成と大きく異なるところは、ソーラーセルが、図１５に示すように、θの傾斜（傾き）を持って配設されていることである。今までの実施例でのリング状のソーラーセルは文字板に対して直立になって、即ち、見返しリングの外周の側面に沿って、或いは側面に当接して配設されていた。本実施例では、ソーラーセル４１が見返しリング１４２の外周の側面１４３ｄに対してθ傾斜して、ソーラーセル４１の受光面４１ａが風防ガラス２１の方向に向いて配置されている。このような配置構造を取ると、外光が見返しリング１４２を介して直接ソーラーセル４１の受光面４１ａに入射し易い。直接光をできるだけ多く採光する構造の方が多くの光量を採光することができ、発電効率を高める。本実施例では、このθの角度は３０°に設定
しているが、θの角度は０〜９０°の範囲で傾斜させることができるが、好ましくは３０°〜６０°位である。ソーラーセル４１を傾けることによって、その分時計ケースの内側の径寸法を大きく取る必要があるが、反面、ソーラーセルを傾けることによって、それだけソーラーセルの配置高さが低くなるので、その分時計の薄型化が可能になる。
【０１０１】
ソーラーセル４１は、背景技術で説明した構成を取っているが、その厚みは１００〜１５０μｍ範囲での厚みである。従って、可撓性を持っており、平板状に形成したソーラーセルを湾曲状に曲げることも可能で、図１５に示すような形状に成形することも容易である。そして、このような形状に成形されたソーラーセル４１は中枠を介して時計ケース２７内に固定される。
【０１０２】
本実施例における見返しリング１４２は、図１６に示すように、見返しリング１４２のブランク１４３と、ブランク１４３の採光面となる上面１４３ａと内周側の斜面１４３ｂとに設けた金属薄膜層１４４とで構成される。ブランク１４３は、ポリカーボネートの透明樹脂の中に酸化チタンからなる白色顔料を、ポリカーボネート樹脂に対して０．０５重量％を混入してペレット化し、微小な凹凸のある砂地模様を施した射出成形型を用いて、射出成形によって形成する。従って、ブランク１４３の上面１４３ａと斜面１４３ｂには砂地模様は金型から転写されて形成される。そして、このブランク１４３の光透過率は７０％になっている。
【０１０３】
金属薄膜層１４４は、砂地模様が施されたブランク１４３の上面１４３ａと斜面１４３ｂに、Ａｕ蒸着によって２００Å（透明な見返しリングの表面に蒸着した場合の透過率：３７．５％）の膜厚に形成したＡｕ蒸着膜からなる。このＡｕ蒸着膜からなる金属薄膜層１４４の形成方法は実施例１で行った方法と同じ方法を取っているので、ここでの説明は省略する。
【０１０４】
このような構成を取る見返しリング１４２をソーラーセル付時計に用いたところ、茶褐色または暗青色のソーラーセルおよび絶縁帯の分割線が透けて見えず、しかも、見返しリング１２２の光透過率も約２５％あり、ソーラ−セルを駆動するためには十分であった。また、この構成は、ソーラーセルが風防ガラス側を向いて傾いているので外光を直接取り入れ易い構造を取っていることから、ソーラーセルへの入射光量を多くすることができ、発電効率を高める効果を生む。また、前述したように時計の薄型化も可能になる。
【０１０５】
以上、本発明のソーラーセル付時計、特に見返しリングに係る構成について、１１の実施例を上げて詳細に説明した。本発明の構成を取ることにより、ソーラーセルの濃紫色や絶縁体の分割線が透けて見えず、また、ソーラーセルに十分な入射光量を与えて発電機能に支障は起きない。また、見返しリングに貴金属的な色調が視認され、文字板と同じくする落ち着きのある装飾も得られることから高級感を感じさせる時計外観が得られる。更にまた、見返しリングに切分目盛り表示なども施すことができ、時計としての機能を充実させることができる。また、ソーラーセルを文字板の外周縁に配設する構造であることから、日・曜日付時計にあっては、日板や曜日板を文字板の直下に配設することができ、その表示の視認性を向上させることができる。必要に応じて耐蝕向上や損傷防止の保護膜を設けているので長期に渡って良好な品質が維持できる。
【図面の簡単な説明】
【０１０６】
【図１】本発明のソーラーセル付時計の要部断面図である。
【図２】図１におけるＢ部の拡大断面図である。
【図３】波長と吸収率の関係を示すグラフである。
【図４】本発明の第１実施例の見返しリングの要部断面図で、（ａ）図は見返しリングの要部拡大断面図、（ｂ）図は（ａ）図の丸で囲ったＣ部の拡大図である。
【図５】本発明の第２実施例の見返しリングの要部断面図で、（ａ）図は見返しリングの要部拡大断面図、（ｂ）図は（ａ）図の丸で囲ったＣ部の拡大図である。
【図６】本発明の第３実施例の見返しリングの要部断面図で、（ａ）図は見返しリングの要部拡大断面図、（ｂ）図は（ａ）図の丸で囲ったＣ部の拡大図である。
【図７】本発明の第４実施例の見返しリングの要部断面図で、（ａ）図は見返しリングの要部拡大断面図、（ｂ）図は（ａ）図の丸で囲ったＣ部の拡大図である。
【図８】本発明の第５実施例の見返しリングの要部断面図で、（ａ）図は見返しリングの要部拡大断面図、（ｂ）図は（ａ）図の丸で囲ったＣ部の拡大図である。
【図９】本発明の第６実施例の見返しリングの要部断面図で、（ａ）図は見返しリングの要部拡大断面図、（ｂ）図は（ａ）図の丸で囲ったＣ部の拡大図である。
【図１０】本発明の第７実施例の見返しリングの要部断面図で、（ａ）図は見返しリングの要部拡大断面図、（ｂ）図は（ａ）図の丸で囲ったＣ部の拡大図である。
【図１１】本発明の第８実施例の見返しリングの要部断面図で、（ａ）図は見返しリングの要部拡大断面図、（ｂ）図は（ａ）図の丸で囲ったＣ部の拡大図である。
【図１２】図１１における見返しリングの製造方法を示す工程説明図である。
【図１３】本発明の第９実施例の見返しリングの要部断面図で、（ａ）図は見返しリングの要部拡大断面図、（ｂ）図は（ａ）図の丸で囲ったＣ部の拡大図である。
【図１４】本発明の第１０実施例の見返しリングの要部断面図で、（ａ）図は見返しリングの要部拡大断面図、（ｂ）図は（ａ）図の丸で囲ったＣ部の拡大図である。
【図１５】本発明実施例１１の見返しリングとソーラーセルとの配置構造を示した要部断面図である。
【図１６】図１５における見返しリングの要部断面図で、（ａ）図は見返しリングの要部拡大断面図、（ｂ）図は（ａ）図におけるＣ部の拡大図である。
【図１７】特許文献１に示されたところのソーラーセル付時計の平面図である。
【図１８】図１７におけるソーラーセル付時計の要部断面図である。
【図１９】図１８におけるＡ部の拡大断面図である。
【符号の説明】
【０１０７】
２０    ソーラーセル付時計
２１    風防ガラス
２４    指針
２５    文字板
２６    ムーブメント
２７    時計ケース
２８    裏蓋
２９    中枠
３１、４１        ソーラーセル
３１ａ、４１ａ    受光面
３２、４２、５２、６２、７２、８２、９２、１０２、１１２、１２２、１３２、１４２        見返しリング
３３、４３、５３、６３、７３、８３、９３、１０３、１１３、１２３、１３３、１４３        ブランク
３３ａ、４３ａ、５３ａ、６３ａ、７３ａ、８３ａ、９３ａ、１０３ａ、１１３ａ、１２３ａ、１３３ａ、１４３ａ    上面
３３ｂ、４３ｂ、５３ｂ、６３ｂ、７３ｂ、８３ｂ、９３ｂ、１０３ｂ、１１３ｂ、１２３ｂ、１３３ｂ、１４３ｂ    斜面
３３ｄ、４３ｄ、５３ｄ、６３ｄ、７３ｄ、８３ｄ、９３ｄ、１０３ｄ、１１３ｄ、１４３ｄ                        側面
３４、４４、５４、６４、８４、９４、１０４、１２４、１３４、１４４  金属薄膜層
７４ａ、１１４ａ            第１の金属薄膜層
７４ｂ、１１４ｂ            第２の金属薄膜層
３５、６５、８５、９５、１１５、  表面保護層
１１４ｃ、１２４ｃ          欠落部分
【図１】
2005249720.tif 000005
【図２】
2005249720.tif 000006
【図３】
2005249720.tif 000007
【図４】
2005249720.tif 000008
【図５】
2005249720.tif 000009
【図６】
2005249720.tif 000010
【図７】
2005249720.tif 000011
【図８】
2005249720.tif 000012
【図９】
2005249720.tif 000013
【図１０】
2005249720.tif 000014
【図１１】
2005249720.tif 000015
【図１２】
2005249720.tif 000016
【図１３】
2005249720.tif 000017
【図１４】
2005249720.tif 000018
【図１５】
2005249720.tif 000019
【図１６】
2005249720.tif 000020
【図１７】
2005249720.tif 000021
【図１８】
2005249720.tif 000022
【図１９】
2005249720.tif 000023